【事件の表示】
　特許第３２４７５５７号「紙おむつ用バックシート」の請求項１に係る特許に対する特許異議の申立てについて、次のとおり決定する。
【結　論】
　訂正を認める。
　特許第３２４７５５７号の請求項１に係る特許を取り消す。
【理　由】
１．手続の経緯
　特許第３２４７５５７号 の請求項１に係る発明は、平成６年９月１６日に特許出願され、平成１３年１１月２日にその発明についての特許権の設定登録がなされ、その後、異議申立人濱野翼、三井化学株式会社より特許異議の申立てがなされ、取消しの理由が通知され、その指定期間内である平成１６年３月１９日に訂正請求がなされたものである。
　　　　　　　　　　　　　　　　　　　　　　　　　　　　　　
２．訂正の適否についての判断
（１）訂正の内容
　訂正の内容は、平成１６年３月１９日付けの訂正請求書及びそれに添付された訂正明細書の記載からみて、以下のとおりである。
１）訂正事項１
　明細書の段落【００１２】欄中の「逆数」を、「逆数の１０００倍」と訂正する。
２）訂正事項２
　請求項１中の「芳香族ポリエステル」を「芳香族ジカルボン酸エステルを重合成分とする芳香族ポリエステル」と訂正する。
３）段落【０００６】欄中の「芳香族ポリエステル」を「芳香族ジカルボン酸エステルを重合成分とする芳香族ポリエステル」と訂正する。
４）段落【０００７】欄中の「より具体的には、芳香族ジカルボン酸、アルキレングリコール及びポリ（アルキレンオキシド）グリコールを重縮合して得られるもので該芳香族カルボン酸としては、主としてテレフタル酸及びその低級アルキルエステルが用いられ、その他としてはイソフタル酸、フタル酸、２，５−ノルボナンジカルボン酸、１，４−ナフタル酸、１，５−ナフタル酸、４，４−オキシ安息香酸及びそれらの低級アルキルエステル等が」を「より具体的には、芳香族ジカルボン酸エステル、アルキレングリコール及びポリ（アルキレンオキシド）グリコールを重縮合して得られるもので該芳香族カルボン酸エステルとしては、主としてテレフタル酸の低級アルキルエステルが用いられ、その他してはイソフタル酸、フタル酸、２，５−ノルボナンジカルボン酸、１，４−ナフタル酸、１，５−ナフタル酸、４，４−オキシ安息香酸及びそれらの低級アルキルエステル等が」と訂正する。
５）段落【０００９】欄中の「芳香族ジカルボン酸」を全て「芳香族ジカルボン酸エステル」と訂正する。
６）段落【００１７】欄中の「この値がが０．０１５」を「この値が０．０１５」と訂正する。
　　　　　　　　　　　　　　　　　　　　　　　
（２）訂正の目的の適否、新規事項の有無及び拡張・変更の存否
１）訂正事項１は、実施例に記載されるフィルムの厚みと透湿度の実測値から算出される透過定数ｂを、実施例に記載の透過定数ｂと整合させるために、段落【００１２】欄中の記載の不備を解消するものであって、明瞭でない記載の釈明を目的とした明細書の訂正に該当する。
２）訂正事項２は、請求項１に記載されている事項の一部を明細書に記載された下位概念のものと置換するものであるから、特許請求の範囲の減縮を目的とした明細書の訂正に該当する。
３）訂正事項３〜５は、上記訂正事項２に付随的に生じる記載の不備を解消するものであって、明りょうでない記載の釈明を目的とした明細書の訂正に該当する。
４）訂正事項６は、単なる誤記の訂正を目的とした明細書の訂正に該当する。
　上記いずれも、新規事項の追加に該当せず、実質上特許請求の範囲を拡張し、又は変更するものでもない。
　　　　　　　　　　　　　　　　　　　　　　　　　　　　
（３）むすび
　以上のとおりであるから、上記訂正は、特許法第１２０条の４第２項及び同条第３項で準用する第１２６条第２項及び第３項の規定に適合するので、当該訂正を認める。
　　　　　　　　　　　　　　　　　　　　　　　　　　　　　　　　　
３．特許異議の申立てについて
（１）申立ての理由の概要
１）異議申立人濱野翼は、本件発明の特許に対して、証拠として甲第１号証（特開平６−１３４０００号公報）、甲第２号証（特開昭６１−１９５１１７号公報）、甲第３号証（日本繊維機械学会不織布研究会編「不織布の基礎と応用」）を提出し、請求項１に係る発明の特許は、特許法第２９条第２項の規定に違反してなされたものであり、また第３６条第４項及び同第５項第２号に違反してなされたものであるから、特許を取り消すべき旨主張している。
２）異議申立人三井化学株式会社は、本件発明の特許に対して、証拠として甲第１号証（特開平８−１０８５０４号公報）、甲第２号証（特願平６−１９４０１４号明細書）、甲第３号証（実験報告書（三井化学株式会社の高分子研究所不織布Ｇに所属する辻洋一郎・真鍋顕臣の両氏が作成した実験報告書））、甲第４号証（実験報告書（東レ・デュポン株式会社のハイトレル技術部長桑田浄伸氏作成の実験証明書））を提出し、請求項１に係る発明の特許は、特許法第２９条の２の規定に違反してなされたものであるから、特許を取り消すべき旨主張している。
　　　　　　　　　　　　　　　　　　　　　　　　　　　　
（２）本件発明
　特許第３２４７５５７号 の請求項１に係る発明（以下、「本件発明」という。）は、平成１５年５月２２日付けの訂正明細書の特許請求の範囲の請求項１に記載された次のとおりのものである。
「芳香族ジカルボン酸エステル単位を重合成分とする芳香族ポリエステル単位をハードセグメントとし、ポリ（アルキレンオキシド）グリコール単位をソフトセグメントとしてなり、且つ下式（１）、（２）を満足するポリエステルエラストマーフィルムに不織布を積層し、かかるポリエステルエラストマーフィルムと不織布が、下式（３）を満足することを特徴とする紙おむつ用バックシート。
　０＜(１／ｄ)(１０００／Ｆ−ｂ)≦０．０１２５　・・・（１）
　０＜ｂ≦０．１５                                  ・・・（２）
　０＜(１／ｄ)(１０００／Ｆ−ｂ)(γ１／２−１)／γ１／２＜０．０１５・・・（３）
　［但し、ｄはフィルムの厚さ（μｍ）、Ｆはフィルムの透湿度（ｇ／ｍ２・２４ｈｒ）、ｂはフィルムの透過定数（ｍ２・２４ｈｒ／ｇ）、γは不織布の嵩高性（ｃｍ３／ｇ）。］」
　　　　　　　　　　　　　　　　　　　　　　　　　　　　
（３）取消の理由
　特願平７−１９７５８０号（特開平８−１０８５０４号）（異議申立人三井化学株式会社の提出した甲第１号証）
　当審で通知した取消の理由で引用した上記特許出願の願書に最初に添付した明細書又は図面（以下、「先願明細書」という。）には、以下のような発明が記載されている。
（３−１）
　明細書の【特許請求の範囲】、段落【００１５】、【００２１】、【００４２】、【００４４】等の記載によれば、刊行物１には、
ａ）「東洋紡績株式会社製、商品名ペルプレンＰ−３０Ｂなるブロック共重合ポリエステル樹脂（ハード成分がテレフタル酸とブタンジオールとからなるＴｇ５７℃のポリエステルであり、ソフト成分がポリテトラメチレングリコールからなるＴｇ７℃のポリエーテルジオールであるブロック共重合ポリエステル樹脂で、ＭＦＲ＝１４、平衡水分量＝０．５８％のもの）をトルエン／クロロホルム混合溶媒＝１／１（重量比）に溶解して得られたところのブロック共重合ポリエステル樹脂の１０重量％溶液を、剥離処理したポリプロピレン（ＯＰＰ）フィルム上に乾燥膜厚１５μｍになるように塗工して塗膜（以下、この乾燥塗膜をＯＰＰフィルムから剥離して得られた膜厚１５μｍである特定のフィルムを「フィルムＡ」という。）を形成し、該塗膜の表面に薄皮が生成する時に不織布（２デニール、長さ４５ｍｍの捲縮を有するポリプロピレン／ポリエチレンの芯鞘構造繊維をエアースルーのヒートポンプ法で坪量２０ｇ／ｍ２ 、厚さ１３５μｍに成形した不織布。以下、ここで得られた特定の不織布を「不織布Ａ」という。）を供給し、乾燥させて、両者を積層した後、ＯＰＰフィルムを剥離し、ブロック共重合ポリエステル樹脂層の表面にのみ不織布Ａを積層してなる厚さ１４５μｍの透湿性シートを得たこと。」
ｂ）「前記ａ）の透湿性シートを紙おむつ用バックシートとして使用すること」、
　の２点について記載されている
（３−２）
　ところで、不織布Ａの嵩高性γが６．７５ｃｍ３／ｇであることは計算により明らかであるが（特許異議申立人三井化学株式会社の提出した甲第３号証（実験報告書）第５頁参照）、フィルムＡの透湿度Ｆ、フィルムＡを２枚積層した厚さ３０μｍのフィルムの透湿度Ｆ’（いずれもＪＩＳ　Ｚ０２０８のカップ法により測定される値であって、単位はｇ／ｍ２・２４ｈｒ）、及びフィルムＡの透過定数ｂ〔フィルムＡの厚さｄ（μｍ）の時の透湿度Ｆと、フィルムＡを２枚積層した厚さ２ｄ（μｍ）の時の透湿度Ｆ′より求められる値で、具体的には、横軸に膜厚、縦軸に透湿度の逆数の１０００倍をとって上記の２点の測定値をプロットして直線で結んだときの、該直線の縦軸との切片の値であって、単位はｍ２・２４ｈｒ／ｇ〕については、先願発明の明細書には記載されていない。
　しかし、甲第３号証及び甲第４号証（特許異議申立人三井化学株式会社の提出した実験証明書）によれば、フィルムＡの透湿度Ｆは３９２１ｇ／ｍ２・２４ｈｒであり、フィルムＡを２枚積層したものの透湿度Ｆ’は２５１０ｇ／ｍ２・２４ｈｒであることが認められ、さらにこれらの数値から、フィルムＡの透過定数ｂは０．１１２と算出される。
　そして、これら不織布Ａの嵩高性γ、フィルムＡの透湿度Ｆ及びその透過定数ｂの各値から、
(１／ｄ)(１０００／Ｆ−ｂ)=０．００９５４
(１／ｄ)(１０００／Ｆ−ｂ)(γ１／２−１)／γ１／２ =０．００５９
  と算出される（甲第３号証第４〜５頁参照）。
　そうすると、結局、先願明細書には、
「(１／ｄ)(１０００／Ｆ−ｂ)の値が０．００９５４、すなわち「０を越え０．０１２５以下」であり、ｂの値が０．１１２、すなわち「０を越え０．１５以下」であるフィルムＡに不織布Ａを積層し、かかるフィルムＡと不織布Ａについて、(１／ｄ)(１０００／Ｆ−ｂ)(γ１／２−１)／γ１／２ の値が０．００５９、すなわち「０を越え０．０１５未満」である紙おむつ用バックシート。
［但し、ｄはフィルムＡの厚さ（μｍ）、ＦはフィルムＡの透湿度（ｇ／ｍ２・２４ｈｒ）、ｂはフィルムＡの透過定数（ｍ２・２４ｈｒ／ｇ）、γは不織布Ａの嵩高性（ｃｍ３／ｇ）。］」
　という発明が記載されているものと認められる。
　　　　　　　　　　　　　　　　　　　　　　　　　　　　　　
（４）対比・判断
　そこで、本件発明と上記の先願明細書に記載された発明（以下、「先願発明」という。）とを対比すると、先願発明の前記ａ）の事項にいう「東洋紡績株式会社製、商品名ペルプレンＰ−３０Ｂなるブロック共重合ポリエステル樹脂（ハード成分がテレフタル酸とブタンジオールとからなるＴｇ５７℃のポリエステルであり、ソフト成分がポリテトラメチレングリコールからなるＴｇ７℃のポリエーテルジオールであるブロック共重合ポリエステル樹脂で、ＭＦＲ＝１４、平衡水分量＝０．５８％のもの）」は、本件発明の「芳香族ジカルボン酸エステルを重合成分とする芳香族ポリエステル単位をハードセグメントとし、ポリ（アルキレンオキシド）グリコール単位をソフトセグメントとしてなるポリエステルエラストマー」に、先願発明の「フィルムＡ」は、本件発明のポリエステルエラストマーからなるフィルム、すなわち「芳香族ポリエステル単位をハードセグメントとし、ポリ（アルキレンオキシド）グリコール単位をソフトセグメントとしてなるポリエステルエラストマーフィルム」に相当する。
　そして、上記４で述べたとおり、先願明細書には、本件発明の「ポリエステルエラストマーフィルム」が、下式（１）、（２）を満足し、かつ「ポリエステルエラストマーフィルムと不織布」が、下式（３）を満足することが記載されている。
０＜(１／ｄ)(１０００／Ｆ−ｂ)≦０．０１２５ ・・・（１）
０＜ｂ≦０．１５ ・・・（２）
０＜(１／ｄ)(１０００／Ｆ−ｂ)(γ１／２−１)／γ１／２＜０．０１５・・・（３）
［但し、ｄはフィルムの厚さ（μｍ）、Ｆはフィルムの透湿度（ｇ／ｍ２・２４ｈｒ）、ｂはフィルムの透過定数（ｍ２・２４ｈｒ／ｇ）、γは不織布の嵩高性（ｃｍ３／ｇ）。］」
　してみれば、本件発明と先願発明とは実質的に同一であるものといえる。
　したがって、本件の請求項１に係る発明の特許は、特許法第２９条の２の規定に違反してなされたものである。
　　　　　　　　　　　　　　　　　　　　　　　　　　　　　　　　
（５）むすび
  以上のとおりであるから、本件の請求項１に係る発明の特許は、特許法第１１３条第２項に該当し、取り消されるべきものである。
　よって、結論のとおり決定する。
【異議決定日】
平成１６年５月１０日（２００４．５．１０）
【訂正の要旨】
審決（決定）の【理由】欄参照。
（５４）【発明の名称】
紙おむつ用バックシート
（５７）【特許請求の範囲】
　【請求項１】　
芳香族ジカルボン酸エステルを重合成分とする
　　０＜（１／ｄ）（１０００／Ｆ−ｂ）≦０．０１２５　・・・（１）
　　０＜ｂ≦０．１５　　　　　　　　　　　　　　　　　・・・（２）
　　０＜（１／ｄ）（１０００／Ｆ−ｂ）（γ１／２−１）／γ１／２＜０．００１５　・・・（３）
［但し、ｄはフィルムの厚さ（μｍ）、Ｆはフィルムの透湿度（ｇ／ｍ２・２４ｈｒ）、ｂはフィルムの透過定数（ｍ２・２４ｈｒ／ｇ）、γは不織布の嵩高性（ｃｍ３／ｇ）。］
【発明の詳細な説明】
　【０００１】
　【産業上の利用分野】
　本発明は、透湿性および防臭効果にすぐれた紙おむつ用バックシートに関する。
　【０００２】
　【従来の技術】
　従来より、紙おむつの外側を構成するバックシートには、尿を通さない材料、例えば、ポリエチレンなどのシートが用いられており、該ポリエチレンシートは尿などの臭気成分は漏れることはないが透湿性がないため蒸れ易く、肌のかぶれが多かった。最近、このような紙おむつによるムレを防止するために、尿を通さずしかも通気性および透湿性を有する微多孔性のポリエチレンシートが開発されてバックシートとして用いられている。
　【０００３】
　該シートは、ポリオレフィンと無機充填材を配合して延伸したもので、シート成形後はポリオレフィンと無機充填剤との間で界面剥離が生じ、その結果微細孔を有するというものであり、水蒸気はこの微細孔を通過するが、水はポリオレフィンの撥水性のために微細孔を通過することが出来ないためにシートは透湿性かつ非透水性を示すのである。一方、特開平４−９０３３７号公報には水仕事用手袋の素材として、透湿性を示すポリエステルエラストマーよりなる非透水性の層とポリオレフィンの層からなる積層体が示されている。
　【０００４】
　【発明が解決しようとする課題】
　しかしながら、上記の微細孔を有するポリオレフィンは高い通気性および透湿性を得るために多量の無機物質の粉末を混練しなければならず、シートの強度が弱く、また微細孔を有するため尿の臭気成分はほとんど通過してしまうという問題があり、一方、特開平４−９０３３７号公報開示技術は、手袋を対象としており、紙おむつのように数時間以上も装着した場合の蒸れや尿の臭気漏れ等については何等考慮されておらず、また強度的にも不織布を積層する必要がある。
　【０００５】
　そのため高い透湿性を示し、尚かつ臭気成分を通過させず、さらに柔軟で、装着していても静かな、紙おむつ用バックシートが望まれている。
　【０００６】
　【課題を解決するための手段】
　そこで、本発明者等は、かかる問題を解決すべく鋭意研究を重ねた結果、
芳香族ジカルボン酸エステルを重合成分とする
　　０＜（１／ｄ）（１０００／Ｆ−ｂ）≦０．０１２５　・・・（１）
　　０＜ｂ≦０．１５　　　　　　　　　　　　　　　　　・・・（２）
　　０＜（１／ｄ）（１０００／Ｆ−ｂ）（γ１／２−１）／γ１／２＜０．００１５　・・・（３）
［但し、ｄはフィルムの厚さ（μｍ）、Ｆはフィルムの透湿度（ｇ／ｍ２・２４ｈｒ）、ｂはフィルムの透過定数（ｍ２・２４ｈｒ／ｇ）、γは不織布の嵩高性（ｃｍ３／ｇ）。］
　以下に本発明を詳細に説明する。
　【０００７】
　本発明のポリエステルエラストマーフィルムにおけるポリエステルエラストマーとは、芳香族ポリエステル単位をハードセグメントとし、ポリ（アルキレンオキシド）グリコール単位をソフトセグメントとするもの
で、芳香族ジカルボン酸エステル
該芳香族ジカルボン酸エステル
テレフタル酸の低級
安息香酸の低級
　【０００８】
　またアルキレングリコールとしては、エチレングリコール、プロピレングリコール、１，３−ブチレングリコール、１，４−ブタンジオール、１，６−ヘキサンジオール等が挙げられるが中でも１，４−ブタンジオールが良好な弾性特性を示し特に好ましい。
　更に、ポリ（アルキレンオキシド）グリコールとしては、ポリテトラメチレングリコール、ポリエチレングリコール、ポリプロピレングリコール等で分子量６００〜４０００のものが挙げられるが中でも分子量１０００〜２０００のポリテトラメチレングリコールが良好な弾性特性を示し特に好ましい。
　【０００９】
　上記のポリエステルエラストマーは、通常の共重合方法により得ることができる。
　つまり、上記の如く、
芳香族ジカルボン酸エステル
芳香族ジカルボン酸エステル
芳香族ジカルボン酸エステル
　【００１０】
　そして、上記のエステル化反応工程及び重縮合反応工程には、必要に応じて触媒を用いることがあり、その触媒としては、リチウム、カリウム、ナトリウム、マグネシウム、カルシウム、バリウム、亜鉛、アルミニウム、チタン、コバルト、ゲルマニウム、錫、鉛、アンチモン、カドミウム、マンガンなどの化合物が挙げられ、特に好ましくはテトライソプロピルチタネート、テトラ−ｎ−ブチルチタネート、ジブチルチンオキサイド、酢酸カルシウム、酢酸亜鉛が使用でき、またこれらの触媒は２種以上併用してもよい。
　【００１１】
かかる方法により、本発明に用いるポリエステルエラストマーは得られるわけであるが、本発明の最大の特徴はかかる方法で得られる該ポリエステルエラストマーのフィルムが下式（１）、（２）を満足するように反応原料、反応条件をコントロールすることが必要である。
　　０＜（１／ｄ）（１０００／Ｆ−ｂ）≦０．０１２５　・・・（１）
　　０＜ｂ≦０．１５　　　　　　　　　　　　　　　　　・・・（２）
［但し、ｄはフィルムの厚さ（μｍ）、Ｆはフィルムの透湿度（ｇ／ｍ２・２４ｈｒ）、ｂはフィルムの透過定数（ｍ２・２４ｈｒ／ｇ）。］
　【００１２】
　ここでポリエステルエラストマーフィルムの透湿度Ｆは、ＪＩＳＺ０２０８のカップ法により測定されるものである。又、透過定数ｂはフィルム厚ｄ（μｍ）の時の透湿度Ｆと、該フィルムを２枚積層したフィルム２ｄ（μｍ）の時の透湿度Ｆ′より求められる値で、具体的には、横軸にフィルムの厚さ、縦軸に透湿度の逆数の１０００倍をとって上記の２点の測定値をプロットして、直線で結び、該直線の縦軸との切片の値をｂとするのである。
ここで（１／ｄ）（１０００／Ｆ−ｂ）が０．０１２５を越えるとバックシートの透湿性が低下しかぶれの原因となり不適であり、好ましくは０．０００５〜０．０１１０である。又ｂが０．１５を越えると、同様に透湿性が低下し、特に膜厚が厚くなるほどその傾向が顕著となり不適であり、好ましくは、０．１４〜０．１０である。
　【００１３】
　上記（１）、（２）式を満足するポリエステルエラストマーを得る方法としては、具体的には第一のエステル化工程で原料仕込み、昇温、撹拌開始、触媒添加、エステル化の順に行い、次にエステル化物に酸化防止剤や触媒を添加し、それを昇温、減圧化で重縮合を行う。得られたポリエステルエラストマーはペレット加工等の後処理がなされる。仕込み量は、芳香族ジカルボン酸又はその低級アルキルエステル、アルキレングリコール及びポリ（アルキレンオキシド）グリコールをモル比で　１．０／０．５〜２．５／０．０５〜０．３の割合とするのが好ましく、特に好ましくは、１．０／１．０〜２．０／０．１０〜０．２０である。芳香族ジカルボン酸１モルに対する触媒の添加量は、０．０００１〜０．１モルが好ましく、特に好ましくは１．０／０．００１〜０．０１モルである。触媒の添加方法は、最初に一括添加しても良いがエステル反応時と重縮合反応時に分けて添加した方が良好であり、その添加量の比率は１．０／１．０〜１．０／１０．０重縮合時の熱劣化防止剤としては、その種類により効果が異なる為、一概に限定出来ないが、ヒンダードフェノール系の酸化防止剤であるイルガノックス１３３０（チバガイギー社製）を例に挙げると、仕込み原料の全量に対して０．１〜２．０重量％が好ましく、特に好ましくは０．２〜１．０重量％である。さらにアルカリ金属化合物、タルク等の結晶化剤、ガラス繊維、難燃剤、紫外線吸収剤、着色剤を配合することが出来るがこれらに限定されるものではない。
　【００１４】
　本発明においては、上記ポリエステルエラストマーは周知の方法に従って、溶融成形されフィルム又は、シート状に成形される。フイルムの厚みは特に限定はなく、数μｍないし数１００μｍに設定することができる。好ましくは、５〜５０μｍ、特に好ましくは、１０〜３０μｍである。上記の如くして得られたフイルムは必要に応じ、吸湿或は乾燥等の調湿処理した後延伸に供せられる。
　延伸は、一軸延伸、二軸延伸のいずれであってもよい。一軸延伸の場合は１．５倍以上、特に２倍以上とすることが好ましい。二軸延伸の場合は面積倍率で１．５倍以上、特に２倍以上、更には４倍以上とすることが好ましい。
　延伸方法としてはロール延伸法、テンター延伸法、延伸ブロー法などが採用できる。二軸延伸の場合は同時二軸延伸方式、逐次二軸延伸方式のいずれの方式も採用できる。また一般にかかる延伸加工後、熱処理を行うことやコロナ放電処理の表面処理等を行う事もできる。
　【００１５】
　かくして得られたポリエステルエラストマーフィルムは、吸収体コアの外側に設けられたポリエチレンシートと重なり合う縁を加熱シールする方法により紙おむつ用バックシートに加工されるわけであるが、本発明では不織布と積層することにより、より一層紙おむつ用バックシートとしての機能を発揮することができる。
　【００１６】
　具体的には、不織布の嵩高性をγ（ｃｍ３／ｇ）とすると
　【数１】
を満足する不織布をポリエステルエラストマーフィルムと積層することである。ここで用いられる不織布は、上記（３）式を満足すれば特に限定されないが、収縮性を有する親水性のポリマーからなるファイバーが用いられる。具体的にはポリビニルアルコール、加水分解ポリアクリロニトリル、セルロースのカルボキシメチル化物、セルロースのアクリル酸グラフト物等からなる繊維などが用いられる。またポリオレフィンやポリエステルからなる複合繊維も用いられる。本発明に用いる不織布はこれらのファイバーを主体として用いてニードルパンチ方式、熱融着方式、アラクネ方式により製造される。
　積層体を構成するには、上記の（１／ｄ）（１０００／Ｆ−ｂ）の範囲を満足する様なポリエステルエラストマーフィルムと上式を満足する不織布を選定して積層すれば良いのである。
　【００１７】
　該不織布とポリエステルエラストマーフィルムの積層方法は、ニードルパンチのような物理的、機械的の方法、エマルジョン接着剤、ホットメルト接着剤のような化学的方法、または溶融による熱接着を用いる方法等が挙げられるが、これらに限定されるものではない。かかる方法で得られた積層体もポリエステルエラストマーフィルム単体と同様の方法により紙おむつ用バックシートに供されるのである。
　【数２】
の値は好ましくは０．０１５以下であり、特に好ましくは０．００６〜０．０１０である。この
値が０
　【００１８】
　【作用】
　本発明のポリエステルエラストマーフィルムあるいは、該フィルムと特定の不織布を積層した積層体は、透湿性にすぐれ、なおかつ防臭作用があり、紙おむつ用バックシートとして用いられる。
　【００１９】
　【実施例】
　以下、実施例を挙げて本発明を具体的に説明する。
尚、実施例中、「部」、「％」とあるのは、特に断りのない限り重量基準である。
実施例１
　撹拌機、温度計、ガス吹き込み口及び蒸留口を備えた反応器に窒素ガス雰囲気下でジメチルテレフタレート２９．４ｋｇ、１，４−ブタンジオール１８．３ｋｇ、平均分子量２０００のポリテトラメチレングリコール７３．９ｋｇ、触媒としてテトラブチルチタネート４．６ｇを仕込み２１０℃で窒素ガス中で２時間反応させ、メタノール９．６ｋｇを溜出後、テトラブチルチタネート１１ｇを添加して２１０℃から２５０℃まで９０分で昇温し、同時に反応系の圧力を徐々に減じて真空度０．５Ｔｏｒｒで２時間反応させた。続いて反応系の温度を２２０〜２３０℃まで冷却後、ペレタイザーにてペレット化して本発明のポリエステルエラストマーを得た。本ペレットをスクリュー径４０ｍｍφ、Ｌ／Ｄ＝２８の押出機に取り付けたリップ開度０．６ｍｍ、幅５００ｍｍのＴダイを用いて樹脂の融点より５０℃高い温度で押出し、内部が２５℃の水が循環する直径３５０ｍｍφの冷却ロールに接触せしめ、１０ｍ／分で引き取りフィルムを作成した。該フィルムの測定値は以下の通りである。
　【００２０】
　　ｄ＝１０　　　（μｍ）
　　Ｆ＝６７００　（ｇ／ｍ２・２４ｈｒ）
　　ｂ＝０．１２５（ｍ２・２４ｈｒ／ｇ）
　　（１／ｄ）（１０００／Ｆ−ｂ）＝０．００２４
該フィルムのバックシートとしての性能を評価するために、以下の如く臭気の試験を行った。臭気は人口尿にアンモニア水で匂いをつけ、カップに入れカップの口をフィルムで覆い、密封し２時間放置後、カップから２０ｃｍ離れた所で匂いだところ、全く匂わなかった。
　【００２１】
実施例２〜５
表１に示す如きポリエステルエラストマーフィルムと不織布をもちいて、ヒートプレスにより、ポリエステルエラストマーフィルムと不織布を１９０℃でプレスして積層体を得た。該積層体について実施例１と同様に評価を行った。結果は表２に示す。
　【００２２】
比較例１
（１／ｄ）（１０００／Ｆ−ｂ）が０．０２のポリエステルエラストマーフィルムを用いた以外は実施例２と同様に積層体を作製し、同様に評価を行った。結果を表２に示す。
比較例２
ｂが０．２のポリエステルエラストマーフィルムを用いた以外は実施例２と同様に積層体を作製し、同様に評価を行った。結果を表２に示す。
比較例３
ポリエステルエラストマーフィルムの代わりにポリエチレンフィルム（フィルム厚さ５０μｍ、透湿度Ｆ２０００ｇ／ｍ２・２４ｈｒ）をもちいて実施例２と同様に積層体を作製し、同様に評価を行った。結果を表２に示す。
　【００２３】
　【表１】
　【００２４】
　　Ａ−１：実施例１で得られたポリエステルエラストマーフィルム
　　Ａ−２：実施例１と同様の方法で、仕込組成をジメチルテレフタレート２９．４ｋｇ、１，４−ブタンジオール１８．３ｋｇ、平均分子量２０００のポリテトラメチレングリコール４０．０ｋｇとして得られたポリエステルエラストマー
　　Ａ−３：実施例１と同様の方法で、仕込組成をジメチルテレフタレート２９．４ｋｇ、１，４−ブタンジオール２０．０ｋｇ、平均分子量１０００のポリテトラメチレングリコール１３．５ｋｇとして得られたポリエステルエラストマー
　　Ａ−４：実施例１と同様の方法で、仕込組成をジメチルテレフタレート２９．４ｋｇ、１，４−ブタンジオール２０．０ｋｇ、平均分子量２０００のポリテトラメチレングリコール１３．５ｋｇとして得られたポリエステルエラストマー
　　Ａ−５：ポリエチレンフィルム（フィルム厚さ５０μｍ、透湿度Ｆ１４００ｇ／ｍ２・２４ｈｒ）
　　Ｂ−１：嵩高性８０ｃｍ３／ｇのポリビニルアルコール製の不織布
　　Ｂ−２：嵩高性３０ｃｍ３／ｇのポリエステル製の不織布
　【００２５】
　　＊１：単位はμｍ
　　＊２：単位はｇ／ｍ２・２４ｈｒ
　　＊３：単位はｍ２・２４ｈｒ／ｇ、ｂは本文中に記載の方法により測定したものである。
　　＊４：単位はｃｍ２／ｇ
　　＊５：Ｍは
　【数２】
を表す。
　【００２６】
　【表２】
　　＊１：積層体の透湿度を表し、単位はｇ／ｍ２・２４ｈｒ
　　＊２：評価基準は以下の通り
　　　　　×：殆ど臭気は防げない、△：やや匂う、○：全く匂わない
　【００２７】
　【発明の効果】
　本発明のポリエステルエラストマーフィルムあるいは、該フィルムと特定の不織布を積層した積層体は透湿性にすぐれ、なおかつ防臭作用があり紙おむつ用バックシートとして用いられる。